(57)【特許請求の範囲】
【請求項１】
カップリング剤と、ウレタン樹脂と、水とを含むガラス繊維用集束剤であって、
前記カップリング剤は、下記一般式（２）で表される化合物、下記一般式（３）で表される化合物及び下記一般式（４）で表される化合物からなる群より選ばれる少なくとも１つの化合物であるチタネート系カップリング剤とシラン系カップリング剤とを含むものであることを特徴とする集束剤。
【化１】
0004824186.tif 000019
［式中、Ｒ3は炭素数１〜６の２価有機基、Ｒ4は炭素数４〜２０の１価有機基、ｎは１〜３の整数、をそれぞれ示す。］
【化２】
0004824186.tif 000020
【化３】
0004824186.tif 000021
［式中、ｐは１〜３の整数、ｑは６〜１８の整数、ｒは１〜１４の整数、をそれぞれ示す。なお、ｎは前記ｎと同義である。］
【請求項２】
前記一般式（２）で表される化合物は、下記一般式（５）で表される化合物あることを特徴とする請求項１記載のガラス繊維用集束剤。
【化４】
0004824186.tif 000022
［式中、ｘは０又は１、ｙは１〜５の整数、ｚは２〜１０の整数、をそれぞれ示す。］
【請求項３】
前記シラン系カップリング剤は、下記一般式（６）で表される化合物であることを特徴とする請求項１又は２に記載のガラス繊維用集束剤。
【化５】
0004824186.tif 000023
［式中、Ｒ5およびＲ6は同一でも異なっていてもよい炭素数１〜１０のアルキレン基、ｍは０又は１、ｌは０又は１、ｐは１〜３の整数、をそれぞれ示す。］
【請求項４】
請求項１〜３のいずれか一項に記載のガラス繊維用集束剤の不揮発成分で被覆されていることを特徴とするガラス繊維束。
【請求項５】
マトリックス樹脂をフェノール樹脂とし、未硬化の前記マトリックス樹脂に請求項４に記載のガラス繊維束を切断してなるチョップドストランドを含有させ、前記マトリックス樹脂を硬化することを特徴とするガラス繊維強化フェノール樹脂の製造方法。
【請求項６】
マトリックス樹脂をフェノール樹脂とし、未硬化の前記マトリックス樹脂に請求項４に記載のガラス繊維束を切断してなるチョップドストランドを含有し、前記マトリックス樹脂を硬化させてなるガラス繊維強化フェノール樹脂。
【発明の詳細な説明】
【０００１】
【発明の属する技術分野】
本発明は、ガラス繊維用集束剤、そのガラス繊維用集束剤で被覆されたガラス繊維束に関する。
【０００２】
【従来の技術】
ガラス繊維強化フェノール樹脂等のガラス繊維強化樹脂は、一般に未硬化のマトリックス樹脂中にガラス繊維チョップドストランドを含有させ、該マトリックス樹脂を硬化することにより作製される。ここで用いられるガラス繊維チョップドストランドは、集束剤で束ねたガラス繊維モノフィラメントの切断物（繊維長は数ｍｍ程度）であるため、得られるガラス繊維強化樹脂におけるマトリックス樹脂とガラス繊維の界面には集束剤が存在し、この集束剤がガラス繊維強化樹脂の性能を大きく左右することになる。
【０００３】
このようなガラス繊維強化樹脂は近年その用途が拡大し、より高い曲げ強度及び耐熱性（例えば半田溶融温度における耐熱性）が要求されるようになってきており、集束剤を工夫することによってその要求に応える試みが積極的になされている。例えば、特開昭６３−２９７２４８号公報には、チタン系シランカップリング剤、塩化アンモニウム、カチオン界面活性剤及び水からなるサイジング剤（集束剤）が開示されており、このサイジング剤を用いることによりオキシナイトライドガラス繊維とマトリックス樹脂との密着性が向上したガラス繊維強化樹脂を得ることが可能であると記載されている。
【０００４】
【発明が解決しようとする課題】
しかしながら、上記公報に開示されたサイジング剤は、オキシナイトライドガラス繊維以外の、Ｅガラス、Ｓガラス、Ｃガラス等からなる通常のガラス繊維に対しては密着性向上効果に劣り、又、得られるガラス繊維強化樹脂の曲げ強度や半田耐熱も十分でないという問題点がある。
【０００５】
本発明は、上記問題点に鑑みてなされたものであり、Ｅガラス、Ｓガラス、Ｃガラス等からなる通常のガラス繊維を集束するために特に適した集束剤であって、該集束剤で集束したガラス繊維を用いることにより、ガラス繊維とマトリックス樹脂との密着性を向上させることができ、更に、高い曲げ強度及び耐熱性を発揮するガラス繊維強化樹脂を得ることが可能な集束剤を提供することを目的とする。本発明は、また、該集束剤で被覆されたガラス繊維束を提供することを目的とする。
【０００６】
【課題を解決するための手段】
本発明者は、上記の目的を達成すべく鋭意研究を重ねた結果、カップリング剤成分として、チタネート系カップリング剤とシラン系カップリング剤とを含有するガラス繊維用集束剤が、Ｅガラス等の通常のガラス繊維を集束するために適しており、該集束剤で集束したガラス繊維を用いることにより、ガラス繊維とマトリックス樹脂との密着性を向上させることができ、更に、高い曲げ強度及び耐熱性を発揮するガラス繊維強化樹脂を得ることが可能であることを見出し、本発明を完成させた。
【０００７】
すなわち、本発明のガラス繊維用集束剤は、カップリング剤と、ウレタン樹脂と、水とを含むガラス繊維用集束剤であって、前記カップリング剤は、チタネート系カップリング剤とシラン系カップリング剤とを含むものであることを特徴とするものである。又、本発明のガラス繊維束は、上記ガラス繊維用集束剤の不揮発成分で被覆されていることを特徴とするものである。
【０００８】
【発明の実施の形態】
以下、本発明のガラス繊維用集束剤について詳細に説明する。
上述のように本発明のガラス繊維用集束剤は、カップリング剤成分として、チタネート系カップリング剤とシラン系カップリング剤とを含むことを特徴としている。ここで、カップリング剤成分におけるチタネート系カップリング剤とシラン系カップリング剤の合計量は、カップリング剤全重量を基準として８０重量％以上であることが好ましく、１００重量％（全てがチタネート系カップリング剤とシラン系カップリング剤）であることが特に好ましい。
【０００９】
本発明におけるチタネート系カップリング剤は、加水分解性基と疎水基とを有するチタン化合物であればよく、その化学構造は特に制限されないが、得られるガラス繊維強化樹脂の曲げ強度及び耐熱性が優れることから、下記一般式（１）で表される化合物（以下「化合物１」という。）及び下記一般式（２）で表される化合物（以下「化合物２」という。）からなる群より選ばれる少なくとも１つの化合物であることが好ましい。
【化７】
0004824186.tif 000002
【化８】
0004824186.tif 000003
【００１０】
先ず、化合物１について説明する。化合物１における、Ｒ1は炭素数１〜６のアルキル基であり、Ｒ2は炭素数４〜２０の１価有機基であり、ｎは１〜３の整数である。ここで、Ｒ1は炭素数１〜３のアルキル基がより好ましく、Ｒ2は炭素数４〜１８の有機基がより好ましく、ｎは１がより好ましい。
【００１１】
化合物１は、チタネート系カップリング剤の反応性及びガラス繊維とマトリックス樹脂との親和性の観点から、下記一般式（３）で表される化合物（以下「化合物３」という。）及び下記一般式（４）で表される化合物（以下「化合物４」という。）からなる群より選ばれる少なくとも１つの化合物であることが更に好ましい。なお、化合物３及び化合物４における、ｐは１〜３の整数、ｑは６〜１８の整数、ｒは１〜１４の整数、ｎは１〜３の整数である。
【化９】
0004824186.tif 000004
【化１０】
0004824186.tif 000005
【００１２】
化合物１におけるＲ1及びＲ2として特に好ましい組み合わせとしては、下記表１に示されるもの（１−１、１−２、１−３及び１−４）が挙げられる。なお、本発明においては、化合物１の１種のみを用いても２種以上を組み合わせて用いてもよい。
【表１】
0004824186.tif 000006
【００１３】
次に、化合物２について説明する。化合物２におけるＲ3は炭素数１〜６の２価有機基、Ｒ4は炭素数４〜２０の１価有機基である。ここで、Ｒ3は炭素数１〜４の２価有機基がより好ましく、Ｒ4は炭素数８〜２０の１価有機基がより好ましい。
【００１４】
化合物２は、チタネート系カップリング剤の反応性及びガラス繊維とマトリックス樹脂との親和性の観点から、下記一般式（５）で表される化合物（以下「化合物５」という。）であることが更に好ましい。なお、化合物５におけるｘは０又は１、ｙは１〜５の整数、ｚは２〜１０の整数、である。
【化１１】
0004824186.tif 000007
【００１５】
化合物２におけるＲ3及びＲ4として特に好ましい組み合わせとしては、下記表２に示されるもの（２−１及び２−２）が挙げられる。なお、本発明においては、化合物２の１種のみを用いても２種以上を組み合わせて用いてもよい。
【表２】
0004824186.tif 000008
【００１６】
チタネート系カップリング剤としては、上記化合物の他に、下記一般式（７）で表される化合物（以下「化合物７」という。）を用いることも可能である。
【化１２】
0004824186.tif 000009
【００１７】
化合物７におけるＲ7は炭素数１〜２０の１価有機基であり、Ｒ8は炭素数４〜２０のアルキル基である。ここで、Ｒ7は炭素数３〜１６の１価有機基がより好ましく、Ｒ8は炭素数６〜１６のアルキル基がより好ましい。
【００１８】
化合物７におけるＲ7及びＲ8として特に好ましい組み合わせとしては、下記表３に示されるもの（７−１、７−２及び７−３）が挙げられる。なお、本発明において化合物７を用いる場合は、１種のみを用いても２種以上を組み合わせて用いてもよい。
【表３】
0004824186.tif 000010
【００１９】
次に、本発明におけるシラン系カップリング剤について説明する。本発明においては、上述したチタネート系カップリング剤と組み合わせて、１種又は２種以上のシランカップリング剤を用いることができる。シラン系カップリング剤は、加水分解性基と疎水基とを有するシラン化合物であればよく、その化学構造は特に制限されず、例えば、ビニルトリエトキシシラン、ビニルトリメトキシシラン、γ−（メタクリロイルオキシプロピル）トリメトキシシラン等の不飽和二重結合を有するシラン化合物；β−（３，４−エポキシシクロヘキシル）エチルトリメトキシシラン、γ−グリシジルオキシプロピルトリメトキシシラン、γ−グリシジルオキシプロピルメチルジエトキシシラン等のエポキシ基を有するシラン化合物；γ−メルカプトプロピルトリメトキシシラン等のメルカプト基を有するシラン化合物が好適に用いられる。
【００２０】
本発明におけるシラン系カップリング剤としては上記の他に、下記一般式（６）で表される化合物（以下「化合物６」という。）が特に好適に用いられる。なお、化合物６におけるＲ5およびＲ6は同一でも異なっていてもよい炭素数１〜１０のアルキレン基、ｍは０又は１、ｌは０又は１、ｐは１〜３の整数である。ここで、Ｒ5およびＲ6は同一でも異なっていてもよい炭素数３〜６のアルキレン基がより好ましい。
【化１３】
0004824186.tif 000011
【００２１】
化合物６としては、下記一般式（６ａ）で表される化合物（以下「化合物６ａ」という。）及び下記一般式（６ｂ）で表される化合物（以下「化合物６ｂ」という。）の２つの態様がある。本発明においては、得られるガラス繊維強化樹脂の耐熱性の観点から、化合物６として化合物６ｂを用いることが好ましい。なお、化合物６ｂは塩酸塩等のような塩を形成していてもよい。
【化１４】
0004824186.tif 000012
【化１５】
0004824186.tif 000013
【００２２】
次に、本発明におけるウレタン樹脂について説明する。本発明におけるウレタン樹脂は、ガラス繊維上で皮膜を形成可能なウレタン樹脂（すなわちウレタン樹脂の最低増膜温度がガラス繊維に本発明の集束剤を塗布する温度以上）であればよく、その化学構造等は特に制限されない。ウレタン樹脂としては、ポリエステルポリオール、ポリエーテルポリオール、ポリカーボネートポリオール、オレフィン系ポリオール等のポリオールと、芳香族ポリイソシアネート、脂肪族ポリイソシアネート、脂環式ポリイソシアネート等のポリイソシアネートとを任意の当量比で反応させてなるウレタン樹脂を用いることができる。ウレタン樹脂末端はイソシアネート基であっても水酸基であってもよく、これらの基は公知の手法によりブロック化されていてもよい。また、ウレタン樹脂の主鎖は公知の手法による変成がなされていてもよい。
【００２３】
上記ウレタン樹脂は、本発明のガラス繊維用集束剤における水に溶解していてもよく分散していてもよい。すなわち、ウレタン樹脂は水溶性であっても非水溶性であってもよい。また、ウレタン樹脂は水中で合成したものであっても、別途合成したものを水中に溶解又は分散したものであってもよい。本発明におけるウレタン樹脂は、エマルジョン又はディスパージョンとして提供されるものであることが特に好ましい。
【００２４】
本発明のガラス繊維用集束剤は、上述したチタネート系カップリング剤、シラン系カップリング剤、ウレタン樹脂の他に、水を必須成分とする。水は上述した成分を溶解又は分散可能であればよく、例えば、イオン交換水、蒸留水が好適に用いられる。
【００２５】
本発明のガラス繊維用集束剤は、チタネート系カップリング剤、シラン系カップリング剤及びウレタン樹脂を、水に溶解及び／又は分散することにより得ることができる。保存安定性の観点から、チタネート系カップリング剤及びシラン系カップリング剤はアルコール溶液等として提供される場合があり、又、ウレタン樹脂はエマルジョン又はディスパージョンとして提供される場合があるため、このような場合はこれらをそのまま水と混合すればよい。
【００２６】
本発明のガラス繊維用集束剤における各成分の含有量は特に制限されないが、ガラス繊維に対する塗布性を考慮すると、水の含有量はガラス繊維用集束剤の全重量を基準として、９０〜９９重量％が好ましく、９４〜９８重量％がより好ましい。水の含有量が９０重量％未満である場合は不揮発成分の含有量が多くなるためガラス繊維に対する塗布が困難になる傾向にあり、９９重量％を超す場合は、１回の塗布でガラス繊維に付着させることのできる不揮発成分の量が低下するため重ね塗りが必要となる場合が生じる。
【００２７】
本発明のガラス繊維用集束剤に含まれる不揮発成分における各成分の重量比は以下のような比率であることが好ましい。すなわち、チタネート系カップリング剤はウレタン樹脂１００重量部に対し０．５〜１５重量部であることが好ましく、１〜１２重量部がより好ましい。また、シラン系カップリング剤はウレタン樹脂１００重量部に対し０．５〜３０重量部であることが好ましく、５〜２０重量部がより好ましい。チタネート系カップリング剤の重量が０．５重量部未満である場合及びシラン系カップリング剤の重量が０．５重量部未満である場合は、得られるガラス繊維強化樹脂における、ガラス繊維とマトリックス樹脂の密着性や曲げ強度及び耐熱性の向上の度合いが小さくなる傾向にあり、チタネート系カップリング剤の重量が１５重量部を超す場合及びシラン系カップリング剤の重量が３０重量部を超す場合は、添加量に見合った曲げ強度及び耐熱性の向上効果が得られない傾向にある。
【００２８】
本発明のガラス繊維用集束剤は、チタネート系カップリング剤、シラン系カップリング剤、ウレタン樹脂及び水に加えて、柔軟剤を更に含むことが好ましい。
【００２９】
本発明において用いられる柔軟剤としては、ガラス繊維表面に選択的に吸着し、ある程度の潤滑性を示す材料が好ましい。このような材料としては、テトラエチレンペンタミンとステアリン酸の縮合物（以下「ＴＥＰＡ／ＳＡ」と略記する。）が挙げられる。ＴＥＰＡ／ＳＡにおけるテトラエチレンペンタミンとステアリン酸の反応比率はモル比として、前者／後者＝１／１〜１／２が一般的である。本発明のガラス繊維用集束剤に柔軟剤を含有させることにより、ガラス繊維に柔軟性を付与することが可能になり、又、ガラス繊維ストランド中のガラス繊維フィラメント同士の摩擦を減少させることも可能になる。柔軟剤は、ウレタン樹脂１００重量部に対し０．５〜１０重量部（好ましくは１〜８重量部）用いることが好ましい。
【００３０】
本発明のガラス繊維用集束剤は、更に、界面活性剤、潤滑剤、帯電防止剤等を含有するものであってもよい。本発明のガラス繊維用集束剤は、また、カップリング剤の加水分解を促進させるための酢酸等の弱酸を含有していてもよく、メタノール、エタノール、イソプロパノール等のアルコールやその他有機溶剤を少量含有していてもよい。
【００３１】
界面活性剤としては、アニオン界面活性剤、カチオン界面活性剤、ノニオン界面活性剤等を用いることができる。界面活性剤を用いることにより、ガラス繊維用集束剤における水以外の成分の分散・乳化を容易にすることが可能になる。界面活性剤は、ガラス繊維用集束剤の不揮発成分１００重量部に対して０．５〜２重量部が好ましい。
【００３２】
潤滑剤としては、高級飽和脂肪酸と高級飽和アルコールの縮合物等の合成油の１種または２種以上が好適に用いられる。潤滑剤が含まれたガラス繊維用集束剤を用いることにより、ガラス繊維の製造工程における機械摩擦からガラス繊維が保護される。潤滑剤はウレタン樹脂１００重量部に対し０．５〜１０重量部が好ましく、１〜８重量部であることがより好ましい。
【００３３】
帯電防止剤としては、例えば、ポリオキシエチレンアルキルアミン、アルキルスルホネート、第４級アンモニウムクロライド等を用いることができる。ガラス繊維用集束剤に帯電防止剤を添加することにより、ガラス繊維に生じる静電気の発生を低減させることができる。帯電防止剤はガラス繊維用集束剤の不揮発成分１００重量部に対して１〜３重量部が好ましい。
【００３４】
次に、本発明のガラス繊維束について説明する。本発明のガラス繊維束は、上記本発明のガラス繊維用集束剤の不揮発成分で被覆されていることを特徴とする。本発明のガラス繊維束の形状は特に制限されず、長繊維であってもガラス繊維チョップドストランドであってもよい。なお、本発明において不揮発成分とは１１０℃の乾燥により揮発しない成分をいう。
【００３５】
ガラス繊維用集束剤で被覆されるガラス繊維としては、Ｅガラス、Ｓガラス、Ｃガラスなどからなるガラス繊維がいずれも使用可能である。ガラス繊維を被覆するガラス繊維用集束剤の乾燥重量は、ガラス繊維１００重量部に対して０．２〜１．５重量部であることが好ましく、０．２〜０．８重量部であることがより好ましい。
【００３６】
本発明のガラス繊維束を得る方法は特に制限されない。例えば、白金ノズル（ブッシング）から引き出されたガラス繊維フィラメントにローラー型アプリケーターやベルト型アプリケーター等を用いてガラス繊維用集束剤を塗布し、これを集束機で集束することによってガラス繊維を束ね、次いで、これを室温〜１５０℃で乾燥し、水等の揮発分を除去することにより得ることができる。このような方法により得られるガラス繊維束は長繊維であるが、必要に応じて、これを１．５〜９ｍｍに切断してガラス繊維チョップドストランドに加工してもよい。
【００３７】
上記方法等により得られる本発明のガラス繊維束は、例えば、フェノール樹脂、不飽和ポリエステル樹脂、エポキシ樹脂、ポリアミド樹脂、ＰＢＴ樹脂およびＰＥＴ樹脂等のマトリックス樹脂に添加して、ガラス繊維強化樹脂の作製に使用することができる。本発明のガラス繊維束を用いて作製されたガラス繊維強化樹脂は、高い曲げ強度及び耐熱性を発揮する。かかる特性が得られる理由は必ずしも明らかではないが、チタネート系カップリング剤のみ又はシラン系カップリング剤のみ含有するガラス繊維用集束剤を用いた場合は上記特性が不充分であることから、本発明のガラス繊維用集束剤においては、チタネート系カップリング剤とシラン系カップリング剤との間で何らかの相互作用が生じているものと考えられる。
【００３８】
本発明のガラス繊維束を添加するマトリックス樹脂としては、強度、耐熱性および価格の観点から、フェノール樹脂が好ましい。フェノール樹脂としては、フェノール、クレゾール、キシレノール、レゾルシン等のフェノール類と、ホルムアルデヒド、アセトアルデヒド、フルフラール等のアルデヒド類との縮合によって得られる樹脂が適用可能であるが、フェノール−ホルムアルデヒド樹脂（好ましくはノボラック型フェノール−ホルムアルデヒド樹脂）が特に好適である。また、マトリックス樹脂がフェノール樹脂である場合においては、ヘキサメチレンテトラミン等の公知の架橋剤を用いることにより硬化させることが好ましい。
【００３９】
このようにして得られたガラス繊維強化フェノール樹脂は、マトリックス樹脂であるフェノール樹脂とガラス繊維との密着性に優れ、又、曲げ強度及び耐熱性も非常に高いことから、例えば、使用条件の厳しいハイブリッド自動車用モーターにおける、整流子のモールド部に特に好適に用いることができる。
【００４０】
【実施例】
以下、本発明の好適な実施例についてさらに詳細に説明するが、本発明はこれらの実施例に限定されるものではない。
【００４１】
ガラス繊維用集束剤の作製
（実施例１）
チタネート系カップリング剤として下記化学式（８）で表される化合物（以下「化合物８」という。）を９５％含有する化合物（味の素社製、プレンアクトＫＲ ＥＴ）、シラン系カップリング剤としてN−β−（N−ビニルベンジルアミノエチル）−γ−アミノプロピルトリメトキシシラン塩酸塩（東レダウコーニング社製：ＳＺ６０３２、該塩酸塩の含有量：４０重量％）、ウレタン樹脂として日本エヌ・エス・シー社製ウレタンエマルジョン７Ｃ８０１（ウレタン樹脂の含有量：４５重量％）、柔軟剤としてＴＥＰＡ／ＳＡ（テトラエチレンペンタミンとステアリン酸とのモル比：前者／後者＝１／２）を用いて、ガラス繊維用集束剤を作製した。
【化１６】
0004824186.tif 000014
【００４２】
具体的には、水８０ｋｇにｐＨ調整剤として酢酸（９５重量％水溶液）を１００ｇ投入した後、ＳＺ６０３２を７５０ｇ（N−β−（N−ビニルベンジルアミノエチル）−γ−アミノプロピルトリメトキシシラン塩酸塩として３００ｇ）加え３０分攪拌した。次いで、攪拌を継続しつつプレンアクトＫＲ ＥＴを５２．６ｇ（化合物８として５０ｇ）、７Ｃ８０１を６ｋｇ（ウレタン樹脂として２．７ｋｇ）添加し、更に、ＴＥＰＡ／ＳＡを３５ｇ加えた。次に、水を加えて合計重量を１００ｋｇとして、５分間攪拌してガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【００４３】
（実施例２〜５）
プレンアクトＫＲ ＥＴの重量を、７３．７ｇ（化合物８として７０ｇ）、１０５．３ｇ（化合物８として１００ｇ）、２１０．５ｇ（化合物８として２００ｇ）、３１５．８ｇ（化合物８として３００ｇ）、とした他はそれぞれ実施例１と同様にして、ガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【００４４】
（実施例６）
７５０ｇのＳＺ６０３２に代えて、γ−アミノプロピルトリエトキシシラン（日本ユニカー社製、Ａ１１００、γ−アミノプロピルトリエトキシシランの含有量：１００重量％）５００ｇを用いた他は、実施例３と同様にして、ガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【００４５】
（実施例７）
７５０ｇのＳＺ６０３２に代えて、Ｎ−β―アミノエチル−γ−アミノプロピルトリメトキシシラン（日本ユニカー社製、Ａ１１２０、Ｎ−β―アミノエチル−γ−アミノプロピルトリメトキシシランの含有量：１００重量％）５００ｇを用いた他は、実施例３と同様にして、ガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【００４６】
（実施例８）
１０５．３ｇのプレンアクトＫＲ ＥＴに代えて、下記化学式（９）で表される化合物（以下「化合物９」という。）１００重量％からなる味の素社製チタネート系カップリング剤、プレンアクトＫＲ ９ＳＡを１００ｇ添加し、ノニオン界面活性剤（花王社製、エマルゲン９１１）４０ｇを添加した他は、実施例３と同様にして、ガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【化１７】
0004824186.tif 000015
【００４７】
（実施例９）
１０５．３ｇのプレンアクトＫＲ ＥＴに代えて、下記化学式（１０）で表される化合物（以下「化合物１０」という。）１００重量％からなる味の素社製チタネート系カップリング剤、プレンアクトＫＲ １３８Ｓを１００ｇ添加し、ノニオン界面活性剤（花王社製、エマルゲン９１１）４０ｇを添加した他は、実施例３と同様にして、ガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【化１８】
0004824186.tif 000016
【００４８】
（比較例１）
プレンアクトＫＲ ＥＴを用いなかった他は、実施例３と同様にして、ガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【００４９】
（比較例２）
ＳＺ６０３２を用いなかった他は、実施例３と同様にして、ガラス繊維用集束剤を作製した。得られたガラス繊維用集束剤における不揮発成分の含有量（重量％）と、該不揮発成分におけるポリウレタン樹脂１００重量部に対する各成分の重量部を表４に示した。
【表４】
0004824186.tif 000017
【００５０】
ガラス繊維束の作製
ガラスフィラメント径１１μｍのガラス繊維（Ｅガラス）１６００本に、実施例１〜９及び比較例１〜２のガラス繊維用集束剤を塗布した後集束し、更に１１０℃で乾燥して、２４０ＴＥＸのガラス繊維束を得た。このとき、ガラス繊維１００重量部に対して、ガラス繊維用集束剤の不揮発成分が０．９５重量部付着するようにした。
【００５１】
ガラス繊維強化樹脂の作製
上記のようにして得られたガラス繊維束を長さ３ｍｍに切断し、ガラス繊維チョップドストランドを作製した。このチョップドストランド６０ｋｇをフェノール樹脂（日立化成工業社製、ＨＰ−２０９ＮＣ、数平均分子量：８５０、軟化点：１００℃）３５ｋｇに添加し、さらにヘキサメチレンテトラミン４ｋｇを添加しこれらを混合した後、１８０℃において硬化し、ガラス繊維強化フェノール樹脂を得た。
【００５２】
ガラス繊維強化樹脂の評価
（曲げ強度試験：常態）
ＪＩＳ Ｋ７０５５に準拠して、乾燥条件でガラス繊維強化フェノール樹脂の室温（２５℃）における曲げ強度（ＭＰａ）を測定した。なお、試験片の形状は、厚さ６ｍｍ、幅１２．７ｍｍ、長さ１２７ｍｍであり、３点曲げ試験法により、曲げ速度５ｍｍ／分で試験を行った。結果を表５に示した。
【００５３】
（曲げ強度試験：加熱後）
厚さ６ｍｍ、幅１２．７ｍｍ、長さ１２７ｍｍのガラス繊維強化フェノール樹脂試験片を４７０℃の溶融半田に１０秒間浸漬した。溶融半田から取り出した後、付着した半田を除去して、ＪＩＳ Ｋ７０５５に準拠して、３点曲げ試験法により、曲げ速度５ｍｍ／分で室温（２５℃）における曲げ強度（ＭＰａ）を測定した。結果を表５に示した。
【表５】
0004824186.tif 000018
【００５４】
（ガラス繊維とマトリックス樹脂の密着性）
常態における曲げ強度試験により破断したガラス繊維強化フェノール樹脂試験片の破断面を走査型電子顕微鏡で観察し、電子顕微鏡写真（倍率：５００倍）を得た。得られた電子顕微鏡写真を図１〜１１に示した。なお、実施例１〜９における電子顕微鏡写真が図１〜９に、比較例１〜２における電子顕微鏡写真が図１０〜１１にそれぞれ対応する。
【００５５】
表４に示されるように実施例１〜９のガラス繊維強化フェノール樹脂は、常態においても半田溶融温度での加熱後においても高い曲げ強度を示した。また、図１〜９の破断面の電子顕微鏡写真から明らかなように、ガラス繊維とマトリックス樹脂との密着性が良好であった。これに対して、比較例２のガラス繊維強化フェノール樹脂は、常態においても半田溶融温度での加熱後においても曲げ強度が非常に劣っており、電子顕微鏡写真（図１１）に示されるように、破断面においてマトリックス樹脂が付着していないガラス繊維の突起が多く見られ、マトリックス樹脂とガラス繊維との密着性が不充分であった。比較例１のガラス繊維強化フェノール樹脂は、比較例１のものよりも良好な曲げ強度を示したが、電子顕微鏡写真（図１０）に示されるように、破断面においてマトリックス樹脂が付着していないガラス繊維の突起が見られ、マトリックス樹脂とガラス繊維との密着性が充分とはいえない状態であった。
【００５６】
【発明の効果】
以上説明したように、本発明によれば、ガラス繊維とマトリックス樹脂との密着性を向上させることができ、更に、高い曲げ強度及び耐熱性を発揮するガラス繊維強化樹脂を得ることが可能な集束剤を提供することが可能となる。また、かかる集束剤で被覆したガラス繊維束を提供することが可能になる。
【図面の簡単な説明】
【図１】実施例１におけるガラス繊維強化フェノール樹脂試験片の破断面の電子顕微鏡写真である（倍率：５００倍）。
【図２】実施例２におけるガラス繊維強化フェノール樹脂試験片の破断面の電子顕微鏡写真である（倍率：５００倍）。
【図３】実施例３におけるガラス繊維強化フェノール樹脂試験片の破断面の電子顕微鏡写真である（倍率：５００倍）。
【図４】実施例４におけるガラス繊維強化フェノール樹脂試験片の破断面の電子顕微鏡写真である（倍率：５００倍）。
【図５】実施例５におけるガラス繊維強化フェノール樹脂試験片の破断面の電子顕微鏡写真である（倍率：５００倍）。
【図６】実施例６におけるガラス繊維強化フェノール樹脂試験片の破断面の電子顕微鏡写真である（倍率：５００倍）。
【図７】実施例７におけるガラス繊維強化フェノール樹脂試験片の破断面の電子顕微鏡写真である（倍率：５００倍）。
【図８】実施例８におけるガラス繊維強化フェノール樹脂試験片の破断面の電子顕微鏡写真である（倍率：５００倍）。
【図９】実施例９におけるガラス繊維強化フェノール樹脂試験片の破断面の電子顕微鏡写真である（倍率：５００倍）。
【図１０】比較例１におけるガラス繊維強化フェノール樹脂試験片の破断面の電子顕微鏡写真である（倍率：５００倍）。
【図１１】比較例２におけるガラス繊維強化フェノール樹脂試験片の破断面の電子顕微鏡写真である（倍率：５００倍）。
【図１】
0004824186.tif 000024
【図２】
0004824186.tif 000025
【図３】
0004824186.tif 000026
【図４】
0004824186.tif 000027
【図５】
0004824186.tif 000028
【図６】
0004824186.tif 000029
【図７】
0004824186.tif 000030
【図８】
0004824186.tif 000031
【図９】
0004824186.tif 000032
【図１０】
0004824186.tif 000033
【図１１】
0004824186.tif 000034